(57)【要約】  ベースガラスとフォトクロミック剤とを含むフォトクロミックガラスが記載される。ベースガラスは改質されたボロアルミノシリケートガラスであり、フォトクロミック剤はナノ結晶ハロゲン化銅相である。フォトクロミックガラスは、可視光線のより長い波長における吸収バンドとともに、スペクトルのＵＶ又は短波長可視部分における鋭いカットオフを示す。ナノ結晶ハロゲン化銅相は、Ｃｕ２＋を含み、これがハロゲン化銅のバンドギャップ内にガラスに可視光線を吸収させる状態をもたらす。可視光の吸収は、鋭いカットオフを損なうことなく、フォトクロミック遷移を推進する。ナノ結晶ハロゲン化銅相は、任意選択的に、Ａｇを含んでいてもよい。
2018537392.tif 000002
【特許請求の範囲】
【請求項１】
フォトクロミックガラスであって、
１９質量％〜３９質量％のＢ２Ｏ３、０．５質量％〜１５質量％のＡｌ２Ｏ３、４６質量％〜６５質量％のＳｉＯ２、３．５質量％〜１２．５質量％のアルカリ金属酸化物、及び０．００５質量％〜０．４０質量％のＳｎＯ２を含むベースガラスと、
０．５６質量％〜１．２８質量％の銅と、
０．１質量％〜０．７質量％のハライドと、
前記ベースガラス内にナノ結晶ハロゲン化銅相を含むフォトクロミック剤であって、該ナノ結晶ハロゲン化銅相が、前記銅の少なくとも一部を含む銅成分と、前記ハライドの少なくとも一部を含むハライド成分とを含み、前記銅の少なくとも一部が、Ｃｕ＋及びＣｕ２を含む、フォトクロミック剤と、
を含み、
４１０ｎｍ未満のカットオフ波長を有する、
フォトクロミックガラス。
【請求項２】
前記ハライドが、０．０１質量％〜０．６０質量％のＣｌ及び０．０１質量％〜０．７０質量％のＢｒを含むことを特徴とする、請求項１に記載のフォトクロミックガラス。
【請求項３】
前記ナノ結晶ハロゲン化銅相が、４５０ｎｍ〜５２５ｎｍの波長範囲にわたる光を吸収することを特徴とする、請求項１又は２に記載のフォトクロミックガラス。
【請求項４】
前記ガラスが、３９０ｎｍ〜４０５ｎｍの範囲のカットオフ波長を有する吸収端を示すことを特徴とする、請求項１〜３のいずれか一項に記載のフォトクロミックガラス。
【請求項５】
前記ガラスが、銀をさらに含み、前記ナノ結晶ハロゲン化銅相が、前記銀の少なくとも一部をさらに含むことを特徴とする、請求項１〜４のいずれか一項に記載のフォトクロミックガラス。
【請求項６】
２ｍｍの厚さを有する前記ガラスの試料が、前記カットオフ波長から該カットオフ波長を５０ｎｍ上回る波長までの波長範囲にわたる各波長において、９９％以上の透過率を有し、かつ、前記カットオフ波長から該カットオフ波長を５０ｎｍ下回る波長までの波長範囲にわたる各波長において、１％以下の透過率を有することを特徴とする、請求項１〜５のいずれか一項に記載のフォトクロミックガラス。
【請求項７】
２ｍｍの厚さを有する前記ガラスの試料が、前記カットオフ波長から該カットオフ波長を１００ｎｍ上回る波長までの波長範囲にわたる各波長において、９９％以上の透過率を有し、かつ、前記カットオフ波長から該カットオフ波長を７５ｎｍ下回る波長までの波長範囲にわたる各波長において、１％以下の透過率を有することを特徴とする、請求項１〜５のいずれか一項に記載のフォトクロミックガラス。
【請求項８】
フォトクロミックガラスを製造する方法であって、
１９質量％〜３９質量％のＢ２Ｏ３、０．５質量％〜１５質量％のＡｌ２Ｏ３、４６質量％〜６５質量％のＳｉＯ２、３．５質量％〜１２．５質量％のアルカリ金属酸化物、０．４０質量％〜２．５質量％のＣｕＯ、及び０．０１質量％〜１．３質量％のハライドを含むバッチ組成物を溶融する工程
を含む、方法。
【請求項９】
前記バッチ組成物を冷却する工程をさらに含み、該冷却する工程が前記溶融する工程の後に起こり、前記冷却する工程が、前記バッチ組成物を、４８０℃〜５５０℃の範囲の温度で少なくとも１時間、維持する工程を含むことを特徴とする、請求項８に記載の方法。
【請求項１０】
フォトクロミックガラスであって、
１９質量％〜３９質量％のＢ２Ｏ３、０．５質量％〜１５質量％のＡｌ２Ｏ３、４６質量％〜６５質量％のＳｉＯ２、３．５質量％〜１２．５質量％のアルカリ金属酸化物、及び０．００５質量％〜０．４０質量％のＳｎＯ２を含むベースガラスと、
０．６４質量％〜１．１２質量％の銅と、
０．１質量％〜０．７質量％のハライドと、
該ベースガラス内にナノ結晶ハロゲン化銅相を含むフォトクロミック剤であって、該ナノ結晶ハロゲン化銅相が、前記銅の少なくとも一部を含む銅成分と、前記ハライドの少なくとも一部を含むハライド成分とを含み、前記銅の少なくとも一部が、Ｃｕ＋及びＣｕ２を含む、フォトクロミック剤と、
０．００５質量％〜０．０５質量％のＡｇと、
０．０５質量％〜０．５０質量％のＷＯ３と、
を含む、フォトクロミックガラス。
【発明の詳細な説明】
【関連出願の相互参照】
【０００１】
本出願は、その内容が依拠され、その全体がここに参照することによって本願に援用される、２０１５年１２月１８日出願の米国仮特許出願第６２／２６９，２８５号の米国法典第３５編特許法１１９条に基づく優先権の利益を主張する。
【技術分野】
【０００２】
本明細書は、フォトクロミック材料に関する。より詳細には、本明細書は、スペクトルのＵＶ又は短波長可視部分の光の強い吸収を有するフォトクロミックガラスに関する。最も詳細には、本明細書は、４００ｎｍ近辺に鋭い吸収特徴を有し、可視光線によって開始可能なフォトクロミック応答を有する、フォトクロミックガラスに関する。
【背景技術】
【０００３】
フォトクロミックガラスは、サングラスへの用途に重点を置いた眼用レンズの分野で幅広く用いられている。化学線に曝露されると、フォトクロミックガラスは、ダークニング並びに特定のスペクトル範囲の光の透過率の低下を生じる、光化学又は光構造の変換を被る。サングラスの場合には、化学線は日光でありえ、フォトクロミック応答は、可視光線の透過性の低下につながり、眼に到達する光の強度を低減しうる。フォトクロミック応答は、安全でない強度レベルから眼を保護し、装着者に快適さを提供する。
【０００４】
最も初期の商業的に成功したフォトクロミックガラスは、フォトクロミック剤としてハロゲン化銀結晶を使用した。ハロゲン化銀は、さまざまなベースガラスに取り込まれて、眼科用途に適したフォトクロミックガラスを提供することができる。典型的なベースガラスは、アルカリをドープしたシリカ又は改質したシリカガラスである。特許文献１（Ａｒｍｉｓｔｅａｄ及びＳｔｏｏｋｅｙ）及び特許文献２（Ｅｐｐｌｅｒ及びＳｔｏｏｋｅｙ）には、例えば、アルカリをドープしたボロアルミノシリケートガラス中にハロゲン化銀を含むフォトクロミックガラスが記載されている。ハロゲン化銀フォトクロミックガラスは、実施可能な商品のまま保たれ、ＰＨＯＴＯＧＲＡＹ（登録商標）及びＰＨＯＴＯＢＲＯＷＮ（登録商標）の製品ラインのもと、Ｃｏｒｎｉｎｇ，Ｉｎｃ．社から販売されている。
【０００５】
ハロゲン化銀は、フォトクロミック剤として、ある特定の欠点を有する。第１に、ハロゲン化銀は、化学線に対し高い感受性を有し、低レベルの化学線に曝露されると、強いフォトダークニング応答を与える。結果として、ハロゲン化銀フォトクロミックガラスでできたサングラスを装着する観察者は、低レベル（例えば、夜明け）及び高レベル（例えば、日中）の照明において観察されるダークニングのレベルにはほとんど差がないと知覚する。日常活動で通常遭遇する照明強度の範囲にわたって、観察者が知覚するように、より均一なフォトダークニング応答を示すフォトクロミックガラスを開発することは望ましいであろう。第２に、ハロゲン化銀ガラスのフォトダークニング応答は、周囲温度に対して敏感である。所与の照明レベルでは、フォトダークニングは、高温よりも低温において、より顕著である。これは、多くの消費者にとって望ましくないかもしれない、フォトクロミック応答の季節的変化を生じる。第３に、銀は、ガラスにとって比較的高価な添加剤であり、ハロゲン化銀フォトクロミックガラスのコストによって、商業的用途の範囲は制限される。
【０００６】
ハロゲン化銀ガラスにおける性能の欠陥及びコストは、商業的用途のための銀を含まないフォトクロミックガラスの開発に対する関心を動機付けしている。特許文献３（Ａｒａｕｊｏ）；特許文献４（Ｓｅｗａｒｄ及びＴｉｃｋ）；及び特許文献５（Ａｒａｕｊｏ及びＴｉｃｋ）には、フォトクロミック剤としてハロゲン化銅−カドミウムを使用する一連のフォトクロミックガラスが記載されている。ハロゲン化銅−カドミウムは、良好なフォトクロミック応答を示し、ハロゲン化銀に関する多くの欠陥を克服する：（１）銀を排除することによってバッチコストが削減される、（２）フォトクロミック応答が周囲温度に対してあまり敏感ではない、及び（３）照度によってより徐々に変化するフォトダークニング応答。銅−カドミウムフォトクロミックガラスの利点にもかかわらず、毒性及びカドミウムの廃棄に対する懸念のために、商業的な可能性は限定される。
【０００７】
特許文献３（Ａｒａｕｊｏ）には、フォトクロミック剤としてハロゲン化銅を有するガラスも開示されている。該ガラスは、カドミウムを含まない。しかしながら、組成物は、処理が困難であることが判明し、また、ほとんどの商業的用途に不適な濁った外観を示した。フォトクロミック剤としてハロゲン化銅を使用する、ヘイズのないフォトクロミックガラス組成物が、特許文献６（Ｍｏｒｓｅ及びＳｅｗａｒｄ）に提示された。ベースガラス組成物は、銅及びハライドに加えてアルカリドーパントを有する、Ｂ２Ｏ３−Ａｌ２Ｏ３−ＳｉＯ２ガラスであった。好ましい組成物は、ハロゲン化銅のフォトクロミック応答を改善するために、低濃度（約１質量％）のＷＯ３又はＭｏＯ３を含んでいた。良好なフォトクロミック応答（ダークニング及び退色）がガラスに観察された。
【０００８】
眼科用ガラスの市場が拡大するにつれて、フォトクロミックガラスの性能に対する要求が高まっている。１つの懸念はＵＶ光への目の過度の曝露が有害であるという認識である。この懸念により、可視光線の透過性を損なうことなくＵＶ光を効果的にフィルタリングするフォトクロミックガラスの開発に関心が高まっている。先に論じたハロゲン化銀、ハロゲン化銅−カドミウム、及びハロゲン化銅のフォトクロミックガラスは、ＵＶ光に吸収バンドを有するが、該吸収バンドは鋭いＵＶカットオフを欠き、ガラスはかなりの量のＵＶ光を透過させる。特許文献７（Ａｒａｕｊｏ及びＭｏｒｇａｎ）には、４００ｎｍ近辺に鋭いＵＶカットオフを有するハロゲン化銅ガラスが開示されている。この特許は、ＵＶ吸収バンドの形状及び強度がガラス中の銅の濃度に応じて決まることを実証した。鋭いＵＶカットオフを有する一連の組成物が開示された。しかしながら、特許文献７（Ａｒａｕｊｏ）に記載されるガラスは、フォトクロミックではなく、眼科及び他の消費者用途に所望される可逆的なフォトダークニング応答を欠いている。
【先行技術文献】
【特許文献】
【０００９】
【特許文献１】米国特許第３，２０８，８６０号明細書
【特許文献２】米国特許第３，１９７，２９６号明細書
【特許文献３】米国特許第３，３２５，２９９号明細書
【特許文献４】米国特許第３，９５４，４８５号明細書
【特許文献５】米国特許第４，１６６，７４５号明細書
【特許文献６】米国特許第４，２２２，７８１号明細書
【特許文献７】米国特許第５，２８１，５６２号明細書
【発明の概要】
【発明が解決しようとする課題】
【００１０】
鋭いＵＶカットオフ及びフォトクロミック応答を有するガラスが必要とされている。
【課題を解決するための手段】
【００１１】
ナノ結晶相を有するガラスを含むフォトクロミック材料が記載される。ガラスは、ナノ結晶ハロゲン化銅相を含む、改質されたボロアルミノシリケートガラスである。フォトクロミック材料は、可視光線のより長い波長における吸収バンドとともに、スペクトルのＵＶ又は短波長可視部分に鋭いカットオフを示す。ナノ結晶ハロゲン化銅相は、Ｃｕ２＋を含み、これは、材料に可視光線を吸収させる状態をハロゲン化銅のバンドギャップ内にもたらす。可視光の吸収は、鋭いカットオフを損なうことなく、フォトクロミック遷移を推進する。ナノ結晶ハロゲン化銅相は、任意選択的に、Ａｇを含んでいてもよい。
【００１２】
本開示は、
フォトクロミックガラスであって、
１９質量％〜３９質量％のＢ２Ｏ３、０．５質量％〜１５質量％のＡｌ２Ｏ３、４６質量％〜６５質量％のＳｉＯ２、３．５質量％〜１２．５質量％のアルカリ金属酸化物、及び０．００５質量％〜０．４０質量％のＳｎＯ２を含むベースガラスと、
０．５６質量％〜１．２８質量％の銅と、
０．１質量％〜０．７質量％のハライドと、
該ベースガラス内にナノ結晶ハロゲン化銅相を含むフォトクロミック剤であって、該ナノ結晶ハロゲン化銅相が、前記銅の少なくとも一部を含む銅成分と、前記ハライドの少なくとも一部を含むハライド成分とを含み、前記銅の少なくとも一部がＣｕ＋及びＣｕ２＋を含む、フォトクロミック剤と、
を含み、
４１０ｎｍ未満のカットオフ波長を有する、
フォトクロミックガラスに及ぶ。
【００１３】
本開示は、
フォトクロミックガラスを製造する方法であって、
１９質量％〜３９質量％のＢ２Ｏ３、０．５質量％〜１５質量％のＡｌ２Ｏ３、４６質量％〜６５質量％のＳｉＯ２、３．５質量％〜１２．５質量％のアルカリ金属酸化物、０．４０質量％〜２．５質量％のＣｕＯ、及び０．０１質量％〜１．３質量％のハライドを含むバッチ組成物を溶融する工程
を含む、方法に及ぶ。
【００１４】
本開示は、
フォトクロミックガラスであって、
１９質量％〜３９質量％のＢ２Ｏ３、０．５質量％〜１５質量％のＡｌ２Ｏ３、４６質量％〜６５質量％のＳｉＯ２、３．５質量％〜１２．５質量％のアルカリ金属酸化物、及び０．００５質量％〜０．４０質量％のＳｎＯ２を含むベースガラスと、
０．６４質量％〜１．１２質量％の銅と、
０．１質量％〜０．７質量％のハライドと、
前記ベースガラス内にナノ結晶ハロゲン化銅相を含むフォトクロミック剤であって、該ナノ結晶ハロゲン化銅相が、前記銅の少なくとも一部を含む銅成分と、前記ハライドの少なくとも一部を含むハライド成分とを含み、前記銅の少なくとも一部がＣｕ＋及びＣｕ２＋を含む、フォトクロミック剤と、
０．００５質量％〜０．０５質量％のＡｇと、
０．０５質量％〜０．５０質量％のＷＯ３と、
を含む、フォトクロミックガラスに及ぶ。
【００１５】
さらなる特徴及び利点は、以下の詳細な説明に記載されており、一部には、その記載から当業者に容易に明らかになり、あるいは、本明細書及びその特許請求の範囲、並びに添付の図面に記載される実施形態を実施することによって認識されよう。
【００１６】
前述の概要及び以下の詳細な説明はいずれも単なる例示であり、特許請求の範囲の本質及び特徴を理解するための外観又は枠組みを提供することが意図されていることが理解されるべきである。
【００１７】
添付の図面は、さらなる理解を提供するために含まれ、本明細書に取り込まれてその一部を構成する。図面は、本明細書の選択された態様の例示であり、本明細書とともに、本明細書に包含される方法、生成物、及び組成物の原理及び動作を説明する役割を担う。図面に示される特徴は、本明細書の選択された実施形態の例示であり、必ずしも適切な縮尺で描かれていない。
【００１８】
本明細書は、本明細書の主題を特に指摘し明確に主張する請求項で締めくくられているが、本明細書は、添付の添付の図面と併せて読む場合に、以下の記述からよりよく理解されると考えられる。
【００１９】
図面に記載される実施形態は、本来、例示であって、詳細な説明又は特許請求の範囲を限定することは意図されていない。可能な場合には常に、同一又は同様の特徴についての言及には、図面全体にわたって、同じ参照番号が用いられる。
【図面の簡単な説明】
【００２０】
【図１】ハロゲン化銅ナノ結晶相に関する励起子吸収を示す、非フォトクロミックガラスの吸収スペクトル、励起子吸収特徴を欠く、非フォトクロミックな銅含有ガラスの吸収スペクトル、及び励起子吸収特徴を欠く、銅を有しない非フォトクロミックガラスの吸収スペクトルを示すグラフ
【図２】励起子吸収及びハロゲン化銅ナノ結晶相中のＣｕ２＋の存在に起因する吸収を示す、２つのガラスの吸光度スペクトルのグラフ（一方のガラス（破線）は組成物中にＷＯ３を含み、他方のガラス（実線）は含まない）
【図３（ａ）】４００ｎｍのロングパスフィルタを用いた及び用いない、５００℃で２時間の加熱処理に供されたハロゲン化銅ナノ結晶を含むフォトクロミックガラスを通る、広域帯源からの光の透過率を示すグラフ
【図３（ｂ）】４００ｎｍのロングパスフィルタを用いた及び用いない、５００℃で１２時間の加熱処理に供されたハロゲン化銅ナノ結晶を含むフォトクロミックガラスを通る、広域帯源からの光の透過率を示すグラフ
【図３（ｃ）】４００ｎｍのロングパスフィルタを用いた及び用いない、５００℃で２４時間の加熱処理に供されたハロゲン化銅ナノ結晶を含むフォトクロミックガラスを通る、広域帯源からの光の透過率を示すグラフ
【図４】銅及びハライドを含む、２つのガラスの吸収スペクトルを示すグラフ（そのうちの一方のみがハロゲン化銅ナノ結晶相の安定化に適したベースガラス組成を有する）
【図５】励起子吸収特徴の近くに約２００μｍの厚さを有するハロゲン化銅フォトクロミックガラスの吸収スペクトルを示すグラフ
【図６（ａ）】さまざまな相対的な割合のＣｌ−及びＢｒ−でハロゲン化銅ナノ結晶相を有する、一連のフォトクロミックガラスの吸収スペクトルを示すグラフ
【図６（ｂ）】カットオフ波長の近辺の図６（ａ）に示されるスペクトルの拡大図
【図７】フォトクロミックガラスのハロゲン化銅ナノ結晶相中のＢｒ−及びＣｌ−の相対的な量の関数としてのＵＶカットオフ波長の変動を示すグラフ
【図８（ａ）】Ａｇを含むハロゲン化銅ナノ結晶相を有するフォトクロミックガラスのフォトダークニング応答の比較を示すグラフ
【図８（ｂ）】Ａｇを含まないハロゲン化銅ナノ結晶相を有するフォトクロミックガラスのフォトダークニング応答の比較を示すグラフ
【図９（ａ）】７２°Ｆ（約２２．２２℃）における、ハロゲン化銅ナノ結晶相を有するフォトクロミックガラスのフォトダークニング応答を示すグラフ
【図９（ｂ）】１２２°Ｆ（約５０．００℃）における、ハロゲン化銅ナノ結晶相を有するフォトクロミックガラスのフォトダークニング応答を示すグラフ
【図９（ｃ）】１６０°Ｆ（約７１．１１℃）における、ハロゲン化銅ナノ結晶相を有するフォトクロミックガラスのフォトダークニング応答を示すグラフ
【図９（ｄ）】フォトダークニング応答に関連する吸収のアレニウスプロットを示すグラフ
【図１０（ａ）】ハロゲン化銅ナノ結晶相中にＡｇを含む、フォトダークニングクラスの退色反応を示すグラフ
【図１０（ｂ）】ハロゲン化銅ナノ結晶相中にＡｇを含まない、フォトダークニングクラスの退色反応を示すグラフ
【発明を実施するための形態】
【００２１】
これより、本明細書の例示的な実施形態について詳細に説明する。
【００２２】
本明細書は、さまざまな組成物を有するフォトクロミックガラスについて記載する。ガラス組成物は、さまざまな濃度で存在するさまざまな成分を含む。ガラスは、該ガラスの成分を含むバッチ組成物を溶融及び冷却することによって形成される。本明細書で用いられる場合、濃度とは、バッチ組成物中の成分の濃度のことを指す。異なる成分の揮発性の違いに起因して、バッチ組成物の溶融及び冷却の後に形成されるガラス中の成分の濃度は、バッチ組成物中の成分の濃度とはわずかに異なる場合がある。
【００２３】
本明細書は、良好なフォトクロミック応答、並びにＵＶ波長又は短波長の可視波長における鋭いカットオフを示す、フォトクロミックガラスについて記載する。フォトクロミック応答は、広範囲の波長で開始することができ、好ましいダークニング及び退色特徴を示す。フォトクロミック応答が開始され、現れるとき、ガラスは、フォトクロミック又はダークニング状態にあると称されうる。フォトクロミック応答が退色しているか又は現れない場合には、ガラスは、非フォトクロミック又は退色状態にあると称されうる。フォトクロミック応答は、ガラスを、その非フォトクロミック状態からフォトクロミック状態へと変換する。フォトクロミック応答はまた、本明細書では、フォトダークニング応答又はダークニング応答とも称されうる。
【００２４】
フォトクロミックガラスは、ベースガラス及びフォトクロミック剤を含む。ベースガラスは、アルカリで改質されたボロアルミノシリケートガラスである。ベースガラスは、任意選択的に、酸化還元剤を含む。フォトクロミック剤は、銅及びハライドを含む。フォトクロミック剤は、任意選択的に、銀、タングステン、及び／又はモリブデンを含む。
【００２５】
ベースガラスは、アルカリ金属酸化物改質剤を有する、Ｂ２Ｏ３−Ａｌ２Ｏ３−ＳｉＯ２ガラスである。Ｂ２Ｏ３濃度は、１８質量％〜４１質量％の範囲、又は１９質量％〜３９質量％の範囲、又は２０質量％〜３７質量％の範囲、又は２２質量％〜３５質量％の範囲、又は２４質量％〜３３質量％の範囲、又は２６質量％〜３１質量％の範囲である。Ａｌ２Ｏ３濃度は、０．７質量％〜１５質量％の範囲、又は１．０質量％〜１３質量％の範囲、又は２．０質量％〜１１質量％の範囲、又は３．５質量％〜１０質量％の範囲、又は５．０質量％〜９．０質量％の範囲、又は６．０質量％〜８．０質量％の範囲である。ＳｉＯ２濃度は、４６質量％〜６５質量％の範囲、又は４８質量％〜６３質量％の範囲、又は５０質量％〜６１質量％の範囲、又は５２質量％〜５９質量％の範囲である。アルカリ金属酸化物含量は、３．５質量％〜１２．５質量％の範囲、又は４．０質量％〜１１．５質量％の範囲、又は４．５質量％〜１０．５質量％の範囲、又は５．０質量％〜９．５質量％の範囲、又は６．０質量％〜８．５質量％の範囲である。アルカリ金属酸化物には、Ｌｉ２Ｏ、Ｎａ２Ｏ、又はＫ２Ｏのうちの１つ以上が含まれうる。一実施形態では、Ｎａ２Ｏは、ガラス中の唯一のアルカリ金属酸化物である。
【００２６】
ベースガラスは、ガラス中の元素の酸化状態に影響を及ぼすように、任意選択的に、酸化還元剤を含みうる。酸化還元剤は、２つ以上の酸化状態の間で変換可能な元素の酸化物である。代表的な酸化還元剤として、Ａｓ２Ｏ３、Ａｓ２Ｏ５、Ｓｂ２Ｏ３、ＳｎＯ、及びＳｎＯ２が挙げられる。一実施形態では、酸化還元剤は、ＳｎＯ、ＳｎＯ２、又はそれらの組合せであり、ガラス組成物は、Ａｓ及びＳｂを含まない。酸化還元剤の濃度は、０質量％〜１質量％の範囲、又は０質量％〜０．８０質量％の範囲、又は０質量％〜０．６０質量％の範囲、又は０質量％〜０．４０質量％の範囲、又は０．００５質量％〜０．６０質量％の範囲、又は０．００５質量％〜０．４０質量％の範囲、又は０．００５質量％〜０．２５質量％の範囲、又は０．０１質量％〜０．５０質量％の範囲、又は０．０１質量％〜０．４０質量％の範囲、又は０．０１質量％〜０．２５質量％の範囲、又は０．０５質量％〜０．３０質量％の範囲でありうる。
【００２７】
フォトクロミック剤は、銅成分及びハライド成分を含む、ナノ結晶ハロゲン化銅相を含む。銅成分は、Ｃｕ＋及びＣｕ２＋の組合せを含む。ハライド成分は、ハライドＦ−、Ｃｌ−、Ｂｒ−、及びＩ−のうちの１つ以上を含む。ナノ結晶ハロゲン化銅相は、２つ以上のハライドを含みうる。２つ以上のハライドは、Ｃｌ−及びＢｒ−を含みうる。銅成分は、ガラス中にＣｕＯを含め、該ガラスを加熱処理してナノ結晶ハロゲン化銅相を形成することによって、取り込むことができる。ガラス中のＣｕＯの濃度は、０．４０質量％〜２．５質量％の範囲、又は０．５０質量％〜２．０質量％の範囲、又は０．６０質量％〜１．８質量％の範囲、又は０．７０質量％〜１．６質量％の範囲、又は０．８０質量％〜１．４質量％の範囲、又は０．９０質量％〜１．２質量％の範囲でありうる。
【００２８】
ガラス中の銅（Ｃｕ（すべての酸化状態））の濃度は、ガラス中のＣｕＯの濃度に、Ｃｕの分子量（６３．５５ｇ／モル）のＣｕＯの分子量（７９．５５ｇ／モル）に対する比を掛けることによって計算することができる。銅の濃度は、０．３２質量％〜２．００質量％の範囲、又は０．４０質量％〜１．６０質量％の範囲、又は０．４８質量％〜１．４４質量％の範囲、又は０．５６質量％〜１．２８質量％の範囲、又は０．６４質量％〜１．１２質量％の範囲、又は０．７２質量％〜０．９６質量％の範囲でありうる。ガラス中のＣｕ＋及びＣｕ２＋の相対的な割合は、溶融条件及び周囲、並びに酸化還元剤の存在及び濃度に応じて決まる。
【００２９】
フォトクロミック材料の総銅（Ｃｕ）含量の少なくとも一部は、ナノ結晶ハロゲン化銅相に存在する。一部の銅（Ｃｕ）は、フォトクロミック材料のガラス部分にも存在する。
【００３０】
ハライドは、ガラスの形成に用いられるバッチ組成物中にハロゲン化アルカリを含めることによって、フォトクロミックガラスに取り込まれうる。代表的なハロゲン化アルカリとしては、ＮａＣｌ及びＮａＢｒが挙げられる。ガラス中の総ハライド濃度は、０．０１質量％〜１．３質量％の範囲、又は０．０１質量％〜１．２質量％の範囲、又は０．０２質量％〜１．０質量％の範囲、又は０．０５質量％〜０．８０質量％の範囲、又は０．１０質量％〜０．７０質量％の範囲、又は０．１５質量％〜０．６０質量％の範囲、又は０．２０質量％〜０．５０質量％の範囲でありうる。
【００３１】
一実施形態では、Ｃｌ−は、ガラス中に存在する唯一のハライドである。ガラス中に存在する唯一のハライドとしてのＣｌ−の濃度は、０．０１質量％〜０．８０質量％の範囲、又は０．０１質量％〜０．６０質量％の範囲、又は０．０１質量％〜０．５０質量％の範囲、又は０．０５質量％〜０．５０質量％の範囲でありうる。
【００３２】
別の実施形態では、Ｃｌ−及びＢｒ−のみが、ハライドとしてガラス中に存在する。ガラス中のＣｌ−の濃度は、０．０１質量％〜０．６０質量％の範囲であってよく、Ｂｒ−の濃度は、０．０１質量％〜０．７０質量％の範囲であってよい、あるいは、ガラス中のＣｌ−の濃度は、０．０１質量％〜０．５０質量％の範囲であってよく、Ｂｒ−の濃度は、０．０１質量％〜０．６０質量％の範囲であってよい、あるいは、ガラス中のＣｌ−の濃度は、０．０１質量％〜０．４０質量％の範囲であってよく、Ｂｒ−の濃度は、０．０１質量％〜０．５０質量％の範囲であってよい。
【００３３】
ナノ結晶ハロゲン化銅相は、任意選択的に、銀（Ａｇ）を含んでいてもよい。ガラス中のＡｇの濃度は、０．０１質量％〜０．２０質量％の範囲、又は０．０１質量％〜０．１５質量％の範囲、又は０．０１質量％〜０．１０質量％の範囲、又は０．００５質量％〜０．０５質量％の範囲、又は０．００５質量％〜０．０２５質量％の範囲、又は０．００５質量％〜０．０１５質量％の範囲でありうる。フォトクロミック材料の総銀含量の少なくとも一部は、ナノ結晶ハロゲン化銅相に存在する。一部の銀は、フォトクロミック材料のガラス部分に存在しうる。一実施形態では、実質的にすべての銀がナノ結晶ハロゲン化銅相に存在する。銀は、バッチ組成物中に酸化銀（ＡｇＯ又はＡｇ２Ｏ）又は硝酸銀（ＡｇＮＯ３）を含めることによってフォトクロミック材料中に取り込むことができ、主にＡｇ＋としてガラス中に存在する。
【００３４】
フォトクロミック剤は、任意選択的に、タングステン及び／又はモリブデンを含む。タングステンは、バッチ組成物中に酸化タングステン（例えば、ＷＯ３）を含めることによって取り込むことができる。モリブデンは、バッチ組成物中に酸化モリブデン（例えば、ＭｏＯ３）を含めることによって取り込むことができる。フォトクロミックガラス中のＷＯ３の濃度は、０質量％〜１．０質量％の範囲、又は０．０１質量％〜０．５質量％の範囲、又は０．０１質量％〜０．３質量％の範囲、又は０．０５質量％〜０．５質量％の範囲、又は０．１０質量％〜０．２５質量％の範囲でありうる。フォトクロミックガラス中のＭｏＯ３の濃度は、０質量％〜１．０質量％の範囲、又は０．０１質量％〜０．５質量％の範囲、又は０．０１質量％〜０．３質量％の範囲、又は０．０５質量％〜０．５質量％の範囲、又は０．１０質量％〜０．２５質量％の範囲でありうる。フォトクロミックガラス中のＷＯ３とＭｏＯ３を合わせた濃度は、０質量％〜１．０質量％の範囲、又は０．０５質量％〜０．５質量％の範囲、又は０．１０質量％〜０．２５質量％の範囲でありうる。
【００３５】
フォトクロミック剤は、鋭いカットオフをもたらす。鋭いカットオフは、ＵＶ波長又はスペクトルの可視部分の短波長部分の波長に生じうる。以下に記載する処理条件下では、銅及びハライド成分の少なくとも一部が、ガラス中でナノ結晶の形態で沈殿する。ナノ結晶は、銅イオン（Ｃｕ＋）の形態の銅とハロゲン化物イオンとを含む。鋭いカットオフは、結晶ハロゲン化銅に関連した励起子吸収バンドに起因する。励起子吸収バンドは、ハロゲン化銅ナノ結晶のバンド端又はその近くにあり、４００ｎｍ近辺の鋭い吸収端を特徴とする。吸収端の波長より短い波長は強く吸収される一方、吸収端の波長より長い波長は高効率で透過される。
【００３６】
鋭いカットオフは、可視光線からＵＶ光線へと波長を低下させる方向における、吸収の急な上昇として特徴付けられる。急な上昇は、波長（ｎｍ単位で表される）に対する吸収係数（ｃｍ−１単位で表される）の変化の速度に対応する、吸収端の傾斜として定量することができる。本ガラスの吸収端の傾斜は、少なくとも０．１０ｃｍ−１／ｎｍ、又は少なくとも０．２０ｃｍ−１／ｎｍ、少なくとも０．３０ｃｍ−１／ｎｍ、少なくとも０．４０ｃｍ−１／ｎｍ、又は０．１０ｃｍ−１／ｎｍ〜１．０ｃｍ−１／ｎｍの範囲、又は０．１５ｃｍ−１／ｎｍ〜０．８０ｃｍ−１／ｎｍの範囲、又は０．２０ｃｍ−１／ｎｍ〜０．７０ｃｍ−１／ｎｍの範囲、又は０．３０ｃｍ−１／ｎｍ〜０．６０ｃｍ−１／ｎｍの範囲でありうる。吸収端の傾斜は、本明細書では、選択された波長における吸収端の傾斜として表されうる。選択された波長は、４２０ｎｍ未満、又は４１０ｎｍ未満、又は４００ｎｍ未満、又は３９０ｎｍ未満、又は３７０ｎｍ〜４２０ｎｍの範囲、又は３８０ｎｍ〜４１０ｎｍの範囲、又は３９０ｎｍ〜４０５ｎｍの範囲の波長でありうる。
【００３７】
カットオフ波長は、本明細書では、ガラスの２ｍｍ厚の試料を通る透過率が１％である波長として定義される。カットオフ波長は、ＵＶ又は可視光線の短波長部分における波長である。カットオフ波長は、４２０ｎｍ以下、又は４１５ｎｍ以下、又は４１０ｎｍ以下、又は４０５ｎｍ以下、又は４００ｎｍ以下、又は３９５ｎｍ以下、又は３９０ｎｍ以下、又は３７０ｎｍ〜４２０ｎｍの範囲、又は３８０ｎｍ〜４１０ｎｍの範囲、又は３９０ｎｍ〜４０５ｎｍの範囲の波長でありうる。
【００３８】
カットオフ波長より長い波長は、ガラスを高効率で透過し、カットオフ波長より短い波長は、ガラスを低効率で透過する。カットオフ波長より長い波長は、本明細書では、カットオフ波長を上回る波長と称されうる。カットオフ波長より短い波長は、カットオフ波長を下回る波長と称されうる。
【００３９】
ガラスの２ｍｍ厚の試料を通る透過率は、カットオフ波長から該カットオフ波長の２５ｎｍ上にまで及ぶ波長範囲について、９９％以上でありうる。ガラスの２ｍｍ厚の試料を通る透過率は、カットオフ波長から該カットオフ波長の５０ｎｍ上にまで及ぶ波長範囲について、９９％以上でありうる。ガラスの２ｍｍ厚の試料を通る透過率は、カットオフ波長から該カットオフ波長の１００ｎｍ上にまで及ぶ波長範囲について、９９％以上でありうる。ガラスの２ｍｍ厚の試料を通る透過率は、カットオフ波長から該カットオフ波長の２００ｎｍ上にまで及ぶ波長範囲について、９９％以上でありうる。
【００４０】
ガラスの２ｍｍ厚の試料を通る透過率は、カットオフ波長から該カットオフ波長の２５ｎｍ下にまで及ぶ波長範囲について、１％以下でありうる。ガラスの２ｍｍ厚の試料を通る透過率は、カットオフ波長から該カットオフ波長の５０ｎｍ下にまで及ぶ波長範囲について、１％以下でありうる。ガラスの２ｍｍ厚の試料を通る透過率は、カットオフ波長から該カットオフ波長の７５ｎｍ下にまで及ぶ波長範囲について、１％以下でありうる。ガラスの２ｍｍ厚の試料を通る透過率は、カットオフ波長から該カットオフ波長の１００ｎｍ下にまで及ぶ波長範囲について、１％以下でありうる。
【００４１】
一実施形態では、フォトクロミックガラスは、フォトクロミック応答の不存在下では無着色である。本明細書で用いられる場合、無着色とは、平均的な視力を有する観察者が２ｍｍの厚さを有するガラスの試料（その非フォトクロミック状態における）を通して見たときに、色を知覚しないことを意味する。この実施形態では、カットオフ波長は、可視波長はガラス（その非フォトクロミック状態における）を高効率（≧９９％の透過率）で透過するが、ＵＶ波長はガラス（その非フォトクロミック状態における）を抵抗率（≦１％の透過率）で透過するように、位置付けられる。
【００４２】
以下にさらに十分に記載されるように、吸収端のスペクトル位置は、ハロゲン化銅ナノ結晶の組成を調節することによって変動させることができる。例えば、ハライド成分の選択は、吸収端のスペクトル位置に影響を与える。塩化第一銅ナノ結晶の吸収端は、臭化第一銅ナノ結晶の吸収端よりも短い波長において生じる。吸収端の中間の位置は、ハロゲン化銅ナノ結晶中に塩化物と臭化物との組み合わせを含むことによって得ることができ、ここで、該吸収端は、ナノ結晶の臭化物含量がナノ結晶の塩化物含量に対して増加するにつれて、より長い波長へとシフトする。
【００４３】
理論に縛られることは望まないが、本ガラスのハロゲン化銅ナノ結晶はＣｕ２＋を含むと考えられる。さらには、ハロゲン化銅ナノ結晶中のＣｕ２＋の存在により、可視光への曝露の際にハロゲン化銅ナノ結晶からのフォトクロミック応答の開始を可能にする、吸収特徴がもたらされると考えられる。吸収特徴は、励起子吸収に関する吸収端のエネルギー未満のエネルギーで、スペクトルの可視部分に生じる。吸収特徴は、米国特許第５，２８１，５６２号明細書に記載される非フォトクロミックハロゲン化銅ガラスには存在しない。本ガラスは、ガラス中の銅の酸化状態、及びガラスの全体的な酸化状態の適切な制御が、ハロゲン化銅ナノ結晶におけるＣｕ２＋の取り込みを可能にすること、及び、ハロゲン化銅ナノ結晶中のＣｕ２＋の存在によって、Ｃｕ２＋を欠くハロゲン化銅ナノ結晶に関するスペクトルのＵＶ又は短波長可視部分における鋭いカットオフを保持しつつ、ハロゲン化銅ナノ結晶がフォトクロミック応答を示すことができるようにすることを実証する。
【００４４】
図１は、ハロゲン化銅ナノ結晶を有するガラス、及びハロゲン化銅ナノ結晶を欠いている同様の組成のガラスについての吸収スペクトルを示している。スペクトル１０は、７７．０５質量％のＳｉＯ２、２．１６質量％のＡｌ２Ｏ３、１４．６質量％のＢ２Ｏ３、４．５質量％のＮａ２Ｏ、０．４４質量％のＳｎＯ２、０．２８質量％のＣｕＯ、０．１４質量％のＣｌ−、及び０．０５７質量％のＢｒ−の組成を有するガラスの２ｍｍ厚の試料のスペクトルを示している。スペクトル１０は、可視光線における高い透過性及び４００ｎｍ近辺における急勾配の吸収端の存在を示している。急勾配の吸収端は、ガラス中のハロゲン化銅ナノ結晶の存在を示唆しており、ハロゲン化銅ナノ結晶における励起子吸収プロセスに対応する。スペクトル２０は、ハロゲン化銅ナノ結晶を欠いた２ｍｍ厚のガラス試料のスペクトルを示している。ガラスは、５４．３５質量％のＳｉＯ２、６．８７質量％のＡｌ２Ｏ３、２８．６質量％のＢ２Ｏ３、７．７７質量％のＮａ２Ｏ、０．１０質量％のＳｎＯ２、１．２０質量％のＣｕＯ、０．１８質量％のＷＯ３、及び０．０２３質量％のＡｇの組成を有していた。組成物はＣｕを含んでいたが、ハライドを欠いていた。スペクトル２０は、可視光線における高い透過性及びＵＶにおける徐々に増加する吸収を示している。スペクトル２０に観察される幅広いＵＶ吸収バンドは、ガラスのバンドギャップ吸収に対応する。ガラス中にハロゲン化銅ナノ結晶が存在しないことから、スペクトル１０で観られた鋭い励起子吸収特徴の観察は不可能である。スペクトル１０を示すガラスは、スペクトル２０を示すガラスと比較して優れたカットオフ性能をもたらす。スペクトル２０を示すガラスは、紫外線を吸収するが、それは非常に不完全であり、かなりの量のＵＶ強度がガラスを通過する。
【００４５】
スペクトル３０は、代表的なベースガラスの２ｍｍ厚のガラス試料のスペクトルを示している。ガラスは、５６．１４質量％のＳｉＯ２、６．０１質量％のＡｌ２Ｏ３、２９．９質量％のＢ２Ｏ３、８．３８質量％のＮａ２Ｏ、及び０．１２質量％のＳｎＯ２の組成を有していた。ガラスは、Ｃｕを欠いており、かつ、ハライドを欠いている。スペクトル３０は、ガラスが鋭いＵＶカットオフを示さず、ＵＶスペクトルのかなりの部分を透過させてしまうことを示している。バンド端吸収は、スペクトル１０及びスペクトル２０で記述されるガラスと比較して、かなり短い波長へとシフトする。結果は、Ｃｕを包含することによって、吸収端がより長い波長へとシフトすること、及び、ある特定の組成及び調製条件内で、さらにハライドを包含することによって、鋭いカットオフ波長がもたらされることを示している。
【００４６】
スペクトル１０を示すガラスは鋭いカットオフを示しているが、それはフォトクロミックではない。本明細書のガラスは、鋭いカットオフ及びフォトクロミック応答の両方を特徴とする。図２は、本開示に従う代表的なガラスのスペクトルを示している。スペクトル４０は、５４．５８質量％のＳｉＯ２、６．９１質量％のＡｌ２Ｏ３、２７．７０質量％のＢ２Ｏ３、７．８質量％のＮａ２Ｏ、０．１１質量％のＳｎＯ２、１．１２質量％のＣｕＯ、０．０２質量％のＡｇ、０．１３２質量％のＣｌ−、及び０．３２１質量％のＢｒ−の組成を有するガラスの２ｍｍ厚の試料のスペクトルを示している。ガラスは、ハロゲン化銅ナノ結晶を含み、そのスペクトルは、４００ｎｍ近辺に鋭い励起子吸収端を示す。スペクトル４０に関するガラスは、励起子吸収バンドを超えて可視光線（最大で約５００ｎｍまで）に及ぶ波長に、追加的な吸収特徴も示す。追加的な吸収特徴は、ガラスのハロゲン化銅ナノ結晶相中のＣｕ２＋の存在に起因すると考えられる。Ｃｕ２＋の存在は、ガラスのわずかな緑色の色合い、及び、Ｃｕ２＋の知られている結晶場遷移と一致する８００ｎｍ近辺の吸収バンドの存在（図示せず）によって証明される。
【００４７】
スペクトル５０は、５４．４３質量％のＳｉＯ２、６．９０質量％のＡｌ２Ｏ３、２８．０質量％のＢ２Ｏ３、７．７４質量％のＮａ２Ｏ、０．１０質量％のＳｎＯ２、１．１２質量％のＣｕＯ、０．１７質量％のＷＯ３、０．０１９質量％のＡｇ、０．１３２質量％のＣｌ−、及び０．３２５質量％のＢｒ−の組成を有するガラスの２ｍｍ厚の試料のスペクトルを示している。ＷＯ３を含むほかは、スペクトル５０を示すガラスは、スペクトル４０を示すガラスと組成的に同様である。ガラス中にＷＯ３を包含することは、ハロゲン化銅ナノ結晶中のＣｕ２＋の存在に起因する吸収に加えて、スペクトルの可視部分における吸収の増強につながる。４００ｎｍ近辺の鋭いＵＶカットオフは保持される。
【００４８】
理論に縛られることは望まずに、ハロゲン化銅ナノ結晶相中のＣｕ２＋の存在は、ハロゲン化銅のバンドギャップナノ結晶内に欠陥状態を取り込むと考えられる。バンドギャップにおける欠陥状態の存在は、吸収遷移が起こりうる、追加的な状態をもたらす。このような吸収遷移は、バンドギャップエネルギー未満のエネルギーにおいて、したがって、バンド端の吸収又は励起子吸収に関する吸収遷移よりも長い波長において、生じうる。図２に見られるＣｕ２＋に関連する欠陥吸収バンドは、ハロゲン化銅ナノ結晶のバンドギャップに存在する欠陥状態に由来すると考えられる。Ｃｕ２＋がハロゲン化銅ナノ結晶内に取り込まれると、それは、Ｃｕ＋部位を占拠する。電荷の中立性を保つために、１つのＣｕ２＋イオンが構造内に入り、２つのＣｕ＋イオンが取り除かれる。Ｃｕ２＋イオンはＣｕ＋部位の一方を占拠し、他方のＣｕ＋部位は空位となる。空位及びＣｕ２＋イオンは、ハロゲン化銅ナノ結晶の構造における摂動を示す。この摂動は、周期性を中断し、バンドギャップに状態を生成する。失われたＣｕ＋イオンに関連する空位は、カチオン空位である。Ｃｕ＋イオンの不存在によって、空位に隣接するＣｌ−イオンの電子の結合エネルギーが低下し、ハロゲン化銅ナノ結晶の価電子帯端をわずかに上回るエネルギーに位置付けられた、欠陥に関連するエネルギー状態を生成すると考えられる。同様に、Ｃｕ２＋は、Ｃｕ＋イオンと置き換わり、近隣のＣｌ−イオンに強い引力を発揮して、ハロゲン化銅ナノ結晶の伝導帯端をわずかに下回るエネルギーに位置付けられた、欠陥に関連するエネルギー状態を生成する、Ｃｕ＋イオンに対する電子欠損である。
【００４９】
ハロゲン化銅ナノ結晶中のＣｕ２＋の取り込みの正味の効果は、ハロゲン化銅のバンドギャップにおける、１つ以上の欠陥関連エネルギー状態の取り込みである。欠陥に関連するエネルギー状態は、伝導帯端及び／又は価電子帯端近辺のバンドギャップに位置づけられうる。欠陥状態間、価電子帯の状態と欠陥状態との間、又は欠陥状態と伝導帯との間の光学遷移は、バンドギャップのエネルギーを下回るエネルギー、及び励起子吸収のエネルギーを下回るエネルギーにおいて起こる。これらのタイプの１つ以上の遷移は、本フォトクロミックガラスにおいて、可視光線に見られる、Ｃｕ２＋に関連する欠陥吸収に寄与する。
【００５０】
ハロゲン化銅ナノ結晶相は、５５０ｎｍ未満、又は５２５ｎｍ未満、又は５００ｎｍ未満、又は４７５ｎｍ未満、又は４５０ｎｍ未満、又は４００ｎｍ〜５７５ｎｍの範囲、又は４００ｎｍ〜５５０ｎｍの範囲、又は４００ｎｍ〜５２５ｎｍの範囲の波長において、可視光線を吸収しうる。
【００５１】
可視光線におけるＣｕ２＋に関連する欠陥吸収特徴の存在が、本ガラスにおけるフォトクロミック応答を可能にすると考えられる。フォトクロミック応答の機構は、Ｃｕ＋のＣｕ０への還元、並びに、ハロゲン化銅ナノ結晶内及びその表面においてＣｕ０イオンが凝集してＣｕ０ナノ相を形成することを含む。Ｃｕ０ナノ相は、可視光線を幅広く吸収してフォトダークニング効果をもたらす、表面プラズモンを有する。可視光線におけるＣｕ２＋に関連する欠陥吸収は、Ｃｕ＋のＣｕ０への光還元を生じさせるのに必要とされるエネルギーを提供することによって、ハロゲン化銅ナノ結晶にフォトクロミック応答を誘起するのに必要とされるエネルギーを取り込むための機構を提供する。フォトクロミック応答を欠くハロゲン化銅ナノ結晶を有するガラスでは、Ｃｕ２＋に関連する欠陥特徴は観察されず、それによって可視光がＣｕ＋のＣｕ０への光還元を推進するのに必要なエネルギーを取り込むことができる機構は存在しない。非フォトクロミックハロゲン化銅ガラスは、Ｃｕ２＋を含んでいても含んでいなくてもよい。しかしながら、存在する場合には、非フォトクロミックハロゲン化銅ガラス中のＣｕ２＋は、ガラス相に存在し、ナノ結晶ハロゲン化銅相には存在しない。
【００５２】
本ガラスは、本明細書に記載される組成物と一致する割合で、構成物質である酸化物及びハライド化合物バッチ溶融することによって調製することができる。構成成分を合わせてバッチ組成物を形成し、溶融させる。溶融工程は、るつぼ又は他の適切な容器内で行うことができ、溶融ガラスは、ドロー、スピニング、プレス、モールディング、冷却等の従来の成形方法によってガラスへと成形されうる。ガラスは、任意選択的にアニーリングされてもよい。
【００５３】
ガラスにスペクトルのＵＶ又は短波長可視部分における鋭いカットオフを与えるためには、ガラス中にハロゲン化銅ナノ結晶相を確立することが必要である。可視光励起時にフォトクロミック応答をさらに確実にするためには、一実施形態では、ハロゲン化銅ナノ結晶相に有効量のＣｕ２＋を含めることが必要である。本ガラス組成物及び加熱処理条件によって、適切な濃度のＣｕ２＋を有するハロゲン化銅ナノ結晶相を形成可能にするガラスの酸化状態が確立される。
【００５４】
ハロゲン化銅ナノ結晶の形成に好ましい加熱処理条件は、周囲空気中で４８０℃〜５５０℃に加熱する工程、及び、少なくとも１分、又は少なくとも１０分、又は少なくとも２０分、又は少なくとも３０分、又は少なくとも１時間、又は少なくとも２時間、又は少なくとも４時間、又は少なくとも８時間、又は少なくとも１２時間、又は少なくとも１６時間、又は１分〜２４時間の範囲の時間、又は１分〜１２時間の範囲の時間、又は５分〜２４時間の範囲の時間、又は３０分〜２０時間の範囲の時間、又は１時間〜１６時間の範囲の時間、又は１時間〜１０時間の範囲の時間，保持する工程を含む。
【００５５】
加熱処理は、バッチ組成物の溶融後に行われる。バッチ組成物は冷却され、凝固されうる。本明細書に開示される加熱処理は、室温に達する前に、溶融条件から室温へとバッチ組成物が冷却される際に、バッチ組成物の冷却の間に行われうる。あるいは、加熱処理は、凝固したバッチ組成物を本明細書で開示される加熱処理条件に再加熱することによって、バッチ組成物が凝固した後又は室温まで冷却された後に行われうる。
【００５６】
図３（ａ）〜（ｃ）は、異なる加熱処理条件における、代表的なガラスのフォトダークニング応答を示している。ガラス組成は、５４．４４質量％のＳｉＯ２、６．９８質量％のＡｌ２Ｏ３、２８．６８質量％のＢ２Ｏ３、７．７０質量％のＮａ２Ｏ、０．９３質量％のＣｕＯ、０．８３質量％のＡｓ２Ｏ３、０．１６８質量％のＣｌ−、及び０．１９質量％のＢｒ−であった。ガラスの厚さは２ｍｍであった。ガラスは、空気中、５００℃で２時間（図３（ａ））、１２時間（図３（ｂ））、及び２４時間（図３（ｃ））、加熱処理された。グラフは、広帯域光源（１ｋＷのＨｇＸｅランプ）に対する曝露時間の関数としての透過率を示している。図３（ａ）〜（ｃ）において破線によって画定された時間までの曝露時間については、光源は、４００ｎｍのロングパスフィルタを用いてフィルタリングされ、ガラスは、４００ｎｍよりも長い波長を有する光にのみ曝露された。図３（ａ）〜（ｃ）において破線によって画定された時間よりも長い曝露時間については、ロングパスフィルタは取り外され、試料は光源の全スペクトルに曝露された。
【００５７】
フォトダークニング応答は、試料を通るグリーンレーザビームの透過率を測定することによって特徴付けられた。グリーンレーザビームの強度は、グリーンレーザが、広帯域光源によって生成されるフォトダークニング効果を変化させるのを防ぐために低く保たれた。加熱処理の前に、ガラスは、４００ｎｍにおいて高い透過性を示した。加熱処理の際に、ハロゲン化銅ナノ結晶の形成に起因して、強い吸収端が形成される。吸収端は、短時間の加熱時に顕著である（例えば、図３（ａ））。吸収端の波長は、ハロゲン化銅ナノ結晶中のＣｌ−のＢｒ−に対する比によって制御される。ガラスを４００ｎｍより大きい光の波長で照射したときに見られる透過率の低下からも分かるように、さらなる加熱処理の際に（例えば、図３（ｂ）及び３（ｃ））、ハロゲン化銅相の存在によって、フォトクロミズムが誘起される。
【００５８】
図４は、銅及びハライドを含む、２つのガラスの吸収スペクトルを示している。スペクトル６０は、５３．８９質量％のＳｉＯ２、８．６５質量％のＡｌ２Ｏ３、２６．６０質量％のＢ２Ｏ３、８．６４質量％のＮａ２Ｏ、０．９６質量％のＣｕＯ、０．７１質量％のＡｓ２Ｏ３、０．２１８質量％のＣｌ−、及び０．１２１質量％のＢｒ−の組成を有する２ｍｍ厚のガラスについて測定された。スペクトル７０は、５１．２２質量％のＳｉＯ２、２１．０２質量％のＡｌ２Ｏ３、１０．４０質量％のＢ２Ｏ３、１４．０２質量％のＮａ２Ｏ、０．８５質量％のＣｕＯ、０．６６質量％のＡｓ２Ｏ３、０．２８６質量％のＣｌ−、及び０．１２１質量％のＢｒ−の組成を有する２ｍｍ厚のガラスについて測定された。図４のスペクトルは、両方のガラスが銅及びハライドを含んでいるが、スペクトル６０を有するガラスのみが、４００ｎｍ近辺に鋭いカットオフをもたらす励起吸収特徴を示したことを示している。スペクトル７０を示すガラスのベースガラスは、加熱処理の際にハロゲン化銅ナノ結晶の形成を可能にする範囲外にある。スペクトル７０における励起子吸収特徴の欠如は、ガラス中のハロゲン化銅ナノ結晶の不存在を原因とする。図４の結果は、銅及びハライド成分を含むガラスに由来するハロゲン化銅ナノ結晶の安定化には、適切な組成を有するベースガラスが必要とされることを示唆している。ガラス中の銅及びハライドの単なる存在では、ハロゲン化銅ナノ結晶相の安定化を可能にするには不十分である。
【００５９】
図５は、励起子吸収を示す２つのガラスの吸収スペクトルを示している。スペクトル８０は、５４．２１質量％のＳｉＯ２、６．８９質量％のＡｌ２Ｏ３、２８．７３質量％のＢ２Ｏ３、７．７６質量％のＮａ２Ｏ、１．０４質量％のＣｕＯ、０．１０質量％のＳｎＯ２、０．１７のＷＯ３質量％、０．０２１質量％のＡｇ、０．１３２質量％のＣｌ−、及び０．３１６質量％のＢｒ−の組成を有する２４８μｍ厚のガラスについて測定された。スペクトル９０は、５４．２６質量％のＳｉＯ２、６．９０質量％のＡｌ２Ｏ３、２８．７３質量％のＢ２Ｏ３、７．８６質量％のＮａ２Ｏ、０．９４質量％のＣｕＯ、０．１０質量％のＳｎＯ２、０．１７のＷＯ３質量％、０．０１９質量％のＡｇ、０．０７７質量％のＣｏ２Ｏ３、０．１３４質量％のＣｌ−、及び０．３２１質量％のＢｒ−の組成を有する２６８μｍ厚のガラスについて測定された。両ガラスは、銅、ハライド、Ａｇ、及びＷＯ３を含んでいる。スペクトル９０を有するガラスはまた、低濃度のＣｏ２Ｏ３も含んでいる。結果は、適切なベースガラス組成を有するガラスについては、Ａｇ、ＷＯ３及び着色剤の取り込みによって、ハロゲン化銅ナノ結晶の形成が妨げられないことを示唆している。励起子吸収特徴は、両ガラスに観察される。
【００６０】
図６（ａ）及び６（ｂ）は、ハロゲン化銅ナノ結晶相のハライド組成の点で異なる、一連の試料についての吸収スペクトルを示している。ガラスは、下記表１に列挙された組成９２〜９７を有し、図６（ａ）及び６（ｂ）にトレース９２〜９７としてそれぞれ示されるスペクトルを有している。組成９２、９３、及び９４についてのスペクトルは、図６（ａ）に示されるスケールでは似ており、図６（ｂ）に示される拡大図では、より容易に区別される。
【００６１】
【表１】
2018537392.tif 000003
【００６２】
ベースガラス組成は、組成９２〜９７について同様である。目的とする差異はハライド含量である。Ｃｌ−濃度は、一連の組成９２〜９７にわたって減少し、Ｂｒ−濃度は、一連の組成９２〜９７わたって増加している。各スペクトルは、ハロゲン化銅ナノ結晶相の存在と一致する、励起子吸収特徴を示している。結果は、Ｂｒ−濃度が増加するにつれて、励起子吸収特徴に関連するカットオフ波長は、より長い波長へとシフトすることを示唆している。最も短いカットオフ波長は、組成９２で観察され、Ｂｒ−濃度が増加するにつれて、次第に長くなるカットオフ波長が観察された。図６（ｂ）は、カットオフ波長付近のスペクトルの拡大図を示している。傾向は、ガラス中のＢｒ−含量（Ｂｒの分子量（７９．９ｇ／モル）に対して正規化された質量％）の全ハライド含量（Ｂｒ−＋Ｃｌ−）（Ｂｒの分子量（７９．９ｇ／モル）に対して正規化された質量％Ｂｒと、Ｃｌの分子量（３５．５ｇ／モル）に対して正規化された質量％Ｃｌとの合計）に対する比の関数としてのＵＶカットオフ波長を示す、図７において定量化されている。図７におけるデータ点は、表１並びに図６（ａ）及び６（ｂ）に示す組成に従って標識されている。データは、ハロゲン化銅ナノ結晶相のハライド組成を変化させることによる、カットオフ波長を制御する能力を実証している。
【００６３】
さらなる実施形態では、本明細書は、銀を含むハロゲン化銅ナノ結晶相を有する、鋭いＵＶカットオフを有するフォトクロミックガラスに及ぶ。銀含有ハロゲン化銅ナノ結晶相はまた、Ｃｕ２＋も含む。銀は、バッチ組成物中に酸化銀（ＡｇＯ又はＡｇ２Ｏ）又は硝酸銀（ＡｇＮＯ３）などの銀前駆体を含めることによって、ガラス組成物中に取り込まれうる。銀は、ガラス中に主にＡｇ＋として存在し、フォトクロミック遷移の間に光還元によってＡｇ０へと還元される。
【００６４】
ハロゲン化銅ナノ結晶内へのＡｇの取り込みは、フォトクロミック性能を高めることが観察されている。図８（ａ）及び８（ｂ）は、２つのフォトクロミックガラスのフォトダークニング応答を示している。フォトダークニング応答は、図３（ａ）〜３（ｃ）に関連して上述したように測定された。図８（ａ）に示すガラスは、２ｍｍの厚さ、及び、５４．２１質量％のＳｉＯ２、６．８９質量％のＡｌ２Ｏ３、２８．７３質量％のＢ２Ｏ３、７．７６質量％のＮａ２Ｏ、１．０４質量％のＣｕＯ、０．１０質量％のＳｎＯ２、０．１７のＷＯ３質量％、０．０２１質量％のＡｇ、０．１３２質量％のＣｌ−、及び０．３１６質量％のＢｒ−の組成を有しており、ハロゲン化銅ナノ結晶相中にＡｇを含んでいた。図８（ｂ）に示すガラスは、２ｍｍの厚さ、及び５４．５３質量％のＳｉＯ２、６．９３質量％のＡｌ２Ｏ３、２８．７８質量％のＢ２Ｏ３、７．９１質量％のＮａ２Ｏ、１．０７質量％のＣｕＯ、０．１１質量％のＳｎＯ２、０．１４９質量％のＣｌ−、及び０．３３質量％のＢｒ−の組成を有しており、ハロゲン化銅ナノ結晶相中にＡｇを欠いていた。結果は、Ａｇが組成物に含まれていた場合に、ガラスのフォトダークニングの速度が顕著に改善したことを示している。組成物中のＷＯ３の存在もまた、フォトダークニングプロセスを促進した。図８（ｂ）における２．５分付近のピークは、照明ランプを３０秒間覆ったときの退色を示している。
【００６５】
図９（ａ）〜（ｃ）は、Ａｇを有するハロゲン化銅ナノ結晶相を含むフォトクロミックガラスのフォトダークニング応答における温度の影響を示している。ガラス組成は、５４．２１質量％のＳｉＯ２、６．８８質量％のＡｌ２Ｏ３、２８．７３質量％のＢ２Ｏ３、７．７３質量％のＮａ２Ｏ、１．１４質量％のＣｕＯ、０．１０質量％のＳｎＯ２、０．１８のＷＯ３質量％、０．０２２質量％のＡｇ、０．１３１質量％のＣｌ−、及び０．３４質量％のＢｒ−であった。ガラスの厚さは２ｍｍであった。フォトダークニング応答は、図３（ａ）〜３（ｃ）に関して上述したように測定された。図９（ａ）、９（ｂ）、及び９（ｃ）は、それぞれ、７２°Ｆ（約２２．２２℃）、１２２°Ｆ（約５０．００℃）、及び１６０°Ｆ（約７１．１１℃）における応答を示している。温度が上昇するにつれて、フォトダークニング応答は弱まる。１０００／Ｔ（Ｋ−１単位で表される）の関数としてのフォトダークニング応答に関連した吸収（ｍｍ−１単位で表される）の温度依存のアレニウスプロットが、図９（ｄ）に提示されている。報告される吸収は、ガラスを白色光に５分間曝露した後の吸収である。アレニウスプロットは、フォトダークニング応答の基礎となる機構の拡散制御プロセスと一致する、逆数温度に対する線形依存性を示している。
【００６６】
図１０（ａ）及び１０（ｂ）は、それぞれ、Ａｇを有する及び有しない、ナノ結晶ハロゲン化銅相を有するガラスについてのフォトダークニングに関連した差分吸光度スペクトルを示している。図１０（ａ）に示されるスペクトルを示すガラスは、５４．２２質量％のＳｉＯ２、６．９３質量％のＡｌ２Ｏ３、２８．６９質量％のＢ２Ｏ３、７．７６質量％のＮａ２Ｏ、０．９４質量％のＣｕＯ、０．８７質量％のＡｓ２Ｏ３、０．０２１質量％のＡｇ、０．２３５質量％のＣｌ−、及び０．１２質量％のＢｒ−の組成を有し、図１０（ｂ）に示されるスペクトルを示すガラスは、５４．０１質量％のＳｉＯ２、６．９０質量％のＡｌ２Ｏ３、２８．６６質量％のＢ２Ｏ３、７．７６質量％のＮａ２Ｏ、０．９７質量％のＣｕＯ、０．８０質量％のＡｓ２Ｏ３、０．１８のＷＯ３質量％、０．２４２質量％のＣｌ−、及び０．１３４質量％のＢｒ−の組成を有していた。ガラス試料の厚さは２ｍｍであった。
【００６７】
図１０（ａ）及び１０（ｂ）に示される差分吸光度バンドに関連した吸光度は、可視光への曝露時にガラスに観察されるダークニングの原因となる。ガラスを分光光度計に入れ、それらをブルーレーザ（４０５ｎｍ）に曝露することによってフォトダークニングさせた。ガラスにダークスポットが現れるまで、ガラス試料をブルーレーザに曝露した。次に、ブルーレーザを除去し、ブルーレーザの除去の時間に対し、時間の関数として一連の差分スペクトルを得た。差分スペクトルは、フォトダークニングに関連した吸収遷移の退色応答を示している。図１０（ａ）及び１０（ｂ）に示される差分スペクトルの横座標、Δ（吸収）は、その本来の（非フォトダークニング）状態のガラスに対する、フォトダークニング状態におけるガラスの吸光度変化に対応する。図１０（ａ）及び１０（ｂ）の最大強度を有する差分スペクトルは、ブルーレーザの除去後の最初の測定スキャンにおける、その非ダークニング状態に対するガラスの吸収の差分に対応する。残りのスペクトルは、ガラスがその本来の非ダークニング状態へと戻るときの光誘起された吸収の退色を示している。光源の除去後の連続的なスペクトルスキャンとして、一連のスペクトルを得た。図１０（ａ）及び１０（ｂ）の凡例に記載されている時間（時間：分：秒として表される）は、連続的なスペクトルスキャンの開始時間に対応する。スキャンには限られた量の時間が必要であり、差分スペクトルがスキャンの測定時間全体にわたる平均に対応しうるように、スキャン中にある程度の退色が起こりうることが理解される。ブルーレーザを除去した後の時間の経過においてスペクトルを順序付けた（高強度から低強度まで）。時間が増加するにつれて、フォトダークニング応答が逆転し、ガラスがそれらの本来の非ダークニング状態へと戻るときに、吸収強度のより多くの退色が観察される。
【００６８】
図１０（ａ）及び１０（ｂ）に提示されるスペクトルの特筆すべき特徴は、ナノ結晶ハロゲン化銅相中にＡｇを有するガラス及びナノ結晶ハロゲン化銅相中にＡｇを有しないガラスについての吸収特徴の波長の差異である。ナノ結晶ハロゲン化銅相中にＡｇを有しないガラス（図１０（ｂ））は、ナノ結晶ハロゲン化銅相中にＡｇを有するガラス（図１０（ａ））のスペクトルには見られない、強い吸収ピークを６００ｎｍ付近に示す。６００ｎｍ付近に観察されるスペクトル特徴は、ダークニング状態へのフォトクロミック遷移の間のＣｕ０へのＣｕ＋の光還元と一致しており、ハロゲン化銅ナノ結晶又はその表面近くにおける凝集したＣｕ０ナノ相に関連したプラズモン吸収に対応する。ナノ結晶ハロゲン化銅相中にＡｇを有するガラスの主な吸収特徴は、５００ｎｍ近辺に生じる。この特徴は、古典的なハロゲン化銀フォトクロミックガラスにおける、凝集したＡｇ０ナノ相に関連した、知られているプラズモン吸収バンドと一致している。結果は、Ａｇ含有ハロゲン化銅ナノ結晶相の光励起の際に、Ａｇの優先的な還元が起こることを示唆している。Ａｇ０プラズモン吸収遷移の吸光係数は、Ｃｕ０プラズモン吸収遷移の吸光係数よりも高く、これは、図８（ａ）及び８（ｂ）に記載される増強されたフォトダークニング効果と一致する。
【００６９】
Ａｇを含むナノ結晶ハロゲン化銅相を有するフォトクロミックガラスは、３９０ｎｍ〜５４０ｎｍの範囲、又は４５０ｎｍ〜５３０ｎｍの範囲、又は４６０ｎｍ〜５２０ｎｍの範囲の波長にピーク吸収を有しうる。Ａｇ及びＣｕ２＋を含むナノ結晶ハロゲン化銅相を有するフォトクロミックガラスは、３９０ｎｍ〜５４０ｎｍの範囲、又は４５０ｎｍ〜５３０ｎｍの範囲、又は４６０ｎｍ〜５２０ｎｍの範囲の波長にピーク吸収を有しうる。
【００７０】
他に明記されない限り、本明細書に記載される方法はいずれも、その工程が特定の順序で行われると解釈されることは決して意図されていない。したがって、方法の請求項がその工程が従うべき順序を実際に記載していない場合、あるいは、その工程が特定の順序に制限されるべきであることが特許請求の範囲又は明細書に特に記載されていない場合には、特定の順序が推測されることは決して意図されていない。
【００７１】
例示された実施形態の精神又は範囲から逸脱することなく、さまざまな修正及び変形がなされうることは、当業者にとって明白であろう。例示される実施形態の精神及び実体を取り込む、開示される実施形態の修正、組合せ、部分組合せ、及び変形は、当業者に想起されうることから、本明細書は、添付の特許請求の範囲及びその等価物の範囲内のすべてを含むと解釈されるべきである。
【００７２】
以下、本発明の好ましい実施形態を項分け記載する。
【００７３】
実施形態１
フォトクロミックガラスであって、
１９質量％〜３９質量％のＢ２Ｏ３、０．５質量％〜１５質量％のＡｌ２Ｏ３、４６質量％〜６５質量％のＳｉＯ２、３．５質量％〜１２．５質量％のアルカリ金属酸化物、及び０．００５質量％〜０．４０質量％のＳｎＯ２を含むベースガラスと、
０．５６質量％〜１．２８質量％の銅と、
０．１質量％〜０．７質量％のハライドと、
前記ベースガラス内にナノ結晶ハロゲン化銅相を含むフォトクロミック剤であって、該ナノ結晶ハロゲン化銅相が、前記銅の少なくとも一部を含む銅成分と、前記ハライドの少なくとも一部を含むハライド成分とを含み、前記銅の該少なくとも一部がＣｕ＋及びＣｕ２を含む、フォトクロミック剤と
を含み、
４１０ｎｍ未満のカットオフ波長を有する、
フォトクロミックガラス。
【００７４】
実施形態２
前記ベースガラスが、２２質量％〜３５質量％のＢ２Ｏ３、１．０質量％〜１１質量％のＡｌ２Ｏ３、５０質量％〜６１質量％のＳｉＯ２、及び４．５質量％〜１０．５質量％のアルカリ金属酸化物を含むことを特徴とする、実施形態１に記載のフォトクロミックガラス。
【００７５】
実施形態３
前記ベースガラスが、２４質量％〜３３質量％のＢ２Ｏ３、１．５質量％〜９質量％のＡｌ２Ｏ３、５２質量％〜５９質量％のＳｉＯ２、及び５．０質量％〜９．５質量％のアルカリ金属酸化物を含むことを特徴とする、実施形態１に記載のフォトクロミックガラス。
【００７６】
実施形態４
前記アルカリ金属酸化物がＮａ２Ｏであることを特徴とする、実施形態１〜３のいずれかに記載のフォトクロミックガラス。
【００７７】
実施形態５
前記ガラスが、前記銅を０．６４質量％〜１．１２質量％含むことを特徴とする、実施形態１〜４のいずれかに記載のフォトクロミックガラス。
【００７８】
実施形態６
前記ガラスが、前記銅を０．７２質量％〜０．９６質量％含むことを特徴とする、実施形態１〜４のいずれかに記載のフォトクロミックガラス。
【００７９】
実施形態７
前記ガラスが、前記ハライドを０．０１質量％〜１．２０質量％含むことを特徴とする、実施形態１〜６のいずれかに記載のフォトクロミックガラス。
【００８０】
実施形態８
前記ガラスが、前記ハライドを０．１０質量％〜０．６０質量％含むことを特徴とする、実施形態１〜６のいずれかに記載のフォトクロミックガラス。
【００８１】
実施形態９
前記ハライドがＣｌであることを特徴とする、実施形態１〜８のいずれかに記載のフォトクロミックガラス。
【００８２】
実施形態１０
前記ガラスが、前記ハライドを０．０１質量％〜０．８０質量％含むことを特徴とする、実施形態９に記載のフォトクロミックガラス。
【００８３】
実施形態１１
前記ガラスが、前記ハライドを０．０５質量％〜０．５０質量％含むことを特徴とする、実施形態９に記載のフォトクロミックガラス。
【００８４】
実施形態１２
前記ハライドが、ＣｌとＢｒとの組合せであることを特徴とする、実施形態１〜８のいずれかに記載のフォトクロミックガラス。
【００８５】
実施形態１３
前記ガラスが、前記Ｃｌを０．０１質量％〜０．６０質量％、及び前記Ｂｒを０．０１質量％〜０．７０質量％含むことを特徴とする、実施形態１２に記載のフォトクロミックガラス。
【００８６】
実施形態１４
前記ガラスが、前記Ｃｌを０．０１質量％〜０．４０質量％、及び前記Ｂｒを０．０１質量％〜０．５０質量％含むことを特徴とする、実施形態１２に記載のフォトクロミックガラス。
【００８７】
実施形態１５
前記ナノ結晶ハロゲン化銅相が、４００ｎｍ〜５７５ｎｍの波長範囲にわたる光を吸収することを特徴とする、実施形態１〜１４のいずれかに記載のフォトクロミックガラス。
【００８８】
実施形態１６
前記ナノ結晶ハロゲン化銅相が、４５０ｎｍ〜５２５ｎｍの波長範囲にわたる光を吸収することを特徴とする、実施形態１〜１４のいずれかに記載のフォトクロミックガラス。
【００８９】
実施形態１７
前記ガラスが、４２０ｎｍ未満のカットオフ波長を有する吸収端を示すことを特徴とする、実施形態１〜１６のいずれかに記載のフォトクロミックガラス。
【００９０】
実施形態１８
前記ガラスが、４００ｎｍ未満のカットオフ波長を有する吸収端を示すことを特徴とする、実施形態１〜１６のいずれかに記載のフォトクロミックガラス。
【００９１】
実施形態１９
前記ガラスが、３７０ｎｍ〜４２０ｎｍの範囲のカットオフ波長を有する吸収端を示すことを特徴とする、実施形態１〜１６のいずれかに記載のフォトクロミックガラス。
【００９２】
実施形態２０
前記ガラスが、３９０ｎｍ〜４０５ｎｍの範囲のカットオフ波長を有する吸収端を示すことを特徴とする、実施形態１〜１６のいずれかに記載のフォトクロミックガラス。
【００９３】
実施形態２１
前記ガラスが、少なくとも０．２０ｃｍ−１／ｎｍの傾斜を有する吸収端を示すことを特徴とする、実施形態１〜２０のいずれかに記載のフォトクロミックガラス。
【００９４】
実施形態２２
前記傾斜が、３７０ｎｍ〜４２０ｎｍの範囲の波長において生じることを特徴とする、実施形態２１に記載のフォトクロミックガラス。
【００９５】
実施形態２３
前記ガラスが、少なくとも０．４０ｃｍ−１／ｎｍの傾斜を有する吸収端を示すことを特徴とする、実施形態１〜２０のいずれかに記載のフォトクロミックガラス。
【００９６】
実施形態２４
前記傾斜が、３７０ｎｍ〜４２０ｎｍの範囲の波長において生じることを特徴とする、実施形態２３に記載のフォトクロミックガラス。
【００９７】
実施形態２５
前記ガラスが銀をさらに含み、前記ナノ結晶ハロゲン化銅相が、前記銀の少なくとも一部をさらに含むことを特徴とする、実施形態１〜２４のいずれかに記載のフォトクロミックガラス。
【００９８】
実施形態２６
前記ナノ結晶ハロゲン化銅相が、４４０ｎｍ〜５４０ｎｍの範囲のピーク波長を有する吸収バンドを示すことを特徴とする、実施形態２５に記載のフォトクロミックガラス。
【００９９】
実施形態２７
前記ガラスが、４０５ｎｍ以下のカットオフ波長を有することを特徴とする、実施形態１〜２６のいずれかに記載のフォトクロミックガラス。
【０１００】
実施形態２８
前記ガラスが、４００ｎｍ以下のカットオフ波長を有することを特徴とする、実施形態１〜２６のいずれかに記載のフォトクロミックガラス。
【０１０１】
実施形態２９
前記ガラスが、３９５ｎｍ以下のカットオフ波長を有することを特徴とする、実施形態１〜２６のいずれかに記載のフォトクロミックガラス。
【０１０２】
実施形態３０
前記ガラスが無着色であることを特徴とする、実施形態１〜２９のいずれかに記載のフォトクロミックガラス。
【０１０３】
実施形態３１
２ｍｍの厚さを有する前記ガラスの試料が、前記カットオフ波長から該カットオフ波長を２５ｎｍ上回る波長までの波長範囲にわたる各波長において、９９％以上の透過率を有することを特徴とする、実施形態１〜３０のいずれかに記載のフォトクロミックガラス。
【０１０４】
実施形態３２
前記試料が、前記カットオフ波長から該カットオフ波長を２５ｎｍ下回る波長までの波長範囲にわたる各波長において、１％以下の透過率を有することを特徴とする、実施形態３１に記載のフォトクロミックガラス。
【０１０５】
実施形態３３
２ｍｍの厚さを有する前記ガラスの試料が、前記カットオフ波長から該カットオフ波長を５０ｎｍ上回る波長までの波長範囲にわたる各波長において、９９％以上の透過率を有することを特徴とする、実施形態１〜３０のいずれかに記載のフォトクロミックガラス。
【０１０６】
実施形態３４
前記試料が、前記カットオフ波長から該カットオフ波長を５０ｎｍ下回る波長までの波長範囲にわたる各波長において、１％以下の透過率を有することを特徴とする、実施形態３３に記載のフォトクロミックガラス。
【０１０７】
実施形態３５
２ｍｍの厚さを有する前記ガラスの試料が、前記カットオフ波長から該カットオフ波長を１００ｎｍ上回る波長までの波長範囲にわたる各波長において、９９％以上の透過率を有することを特徴とする、実施形態１〜３０のいずれかに記載のフォトクロミックガラス。
【０１０８】
実施形態３６
前記試料が、前記カットオフ波長から該カットオフ波長を７５ｎｍ下回る波長までの波長範囲にわたる各波長において、１％以下の透過率を有することを特徴とする、実施形態３５に記載のフォトクロミックガラス。
【０１０９】
実施形態３７
２ｍｍの厚さを有する前記ガラスの試料が、前記カットオフ波長から該カットオフ波長を２００ｎｍ上回る波長までの波長範囲にわたる各波長において、９９％以上の透過率を有することを特徴とする、実施形態１〜３０のいずれかに記載のフォトクロミックガラス。
【０１１０】
実施形態３８
前記試料が、前記カットオフ波長から該カットオフ波長を２５ｎｍ下回る波長までの波長範囲にわたる各波長において、１％以下の透過率を有することを特徴とする、実施形態３７に記載のフォトクロミックガラス。
【０１１１】
実施形態３９
フォトクロミックガラスを製造する方法であって、
１９質量％〜３９質量％のＢ２Ｏ３、０．５質量％〜１５質量％のＡｌ２Ｏ３、４６質量％〜６５質量％のＳｉＯ２、３．５質量％〜１２．５質量％のアルカリ金属酸化物、０．４０質量％〜２．５質量％のＣｕＯ、及び０．０１質量％〜１．３質量％のハライドを含むバッチ組成物を溶融する工程
を含む、方法。
【０１１２】
実施形態４０
前記バッチ組成物が、２２質量％〜３５質量％のＢ２Ｏ３、１．０質量％〜１１質量％のＡｌ２Ｏ３、５０質量％〜６１質量％のＳｉＯ２、４．５質量％〜１０．５質量％のアルカリ金属酸化物、０．６０質量％〜１．８質量％のＣｕＯ、及び０．１０質量％〜０．６０質量％のハライドを含むことを特徴とする、実施形態３９に記載の方法。
【０１１３】
実施形態４１
前記ハライドがＣｌを含むことを特徴とする、実施形態３８又は３９に記載の方法。
【０１１４】
実施形態４２
前記バッチ組成物が、前記ハライドを０．０１質量％〜０．８０質量％含むことを特徴とする、実施形態３９〜４１のいずれかに記載の方法。
【０１１５】
実施形態４３
前記バッチ組成物が、前記ハライドを０．０５質量％〜０．５０質量％含むことを特徴とする、実施形態３９〜４１のいずれかに記載の方法。
【０１１６】
実施形態４４
前記ハライドがＣｌ及びＢｒを含むことを特徴とする、実施形態３８又は３９に記載の方法。
【０１１７】
実施形態４５
前記バッチ組成物が、前記Ｃｌを０．０１質量％〜０．６０質量％、及び前記Ｂｒを０．０１質量％〜０．７０質量％含むことを特徴とする、実施形態４４に記載の方法。
【０１１８】
実施形態４６
前記バッチ組成物が、前記Ｃｌを０．０１質量％〜０．４０質量％、及び前記Ｂｒを０．０１質量％〜０．５０質量％含むことを特徴とする、実施形態４４に記載の方法。
【０１１９】
実施形態４７
前記バッチ組成物が、酸化還元剤をさらに含むことを特徴とする、実施形態３９〜４６のいずれかに記載の方法。
【０１２０】
実施形態４８
前記酸化還元剤が、Ｓｎを含むことを特徴とする、実施形態４７に記載の方法。
【０１２１】
実施形態４９
前記バッチ組成物が、前記酸化還元剤を最大で０．８０質量％まで含むことを特徴とする、実施形態４８に記載の方法。
【０１２２】
実施形態５０
前記バッチ組成物が、酸化銀をさらに含むことを特徴とする、実施形態３９〜４９のいずれかに記載の方法。
【０１２３】
実施形態５１
前記バッチ組成物を冷却する工程をさらに含み、該冷却する工程が前記溶融する工程の後に起こることを特徴とする、実施形態３９〜５０のいずれかに記載の方法。
【０１２４】
実施形態５２
前記冷却する工程が、前記バッチ組成物を、４８０℃〜５５０℃の範囲の温度で少なくとも１時間、維持する工程を含むことを特徴とする、実施形態５１に記載の方法。
【０１２５】
実施形態５３
前記冷却する工程が、前記バッチ組成物を、４８０℃〜５５０℃の範囲の温度で少なくとも４時間、維持する工程を含むことを特徴とする、実施形態５１に記載の方法。
【０１２６】
実施形態５４
前記冷却する工程が、前記バッチ組成物を、４８０℃〜５５０℃の範囲の温度で少なくとも８時間、維持する工程を含むことを特徴とする、実施形態５１に記載の方法。
【０１２７】
実施形態５５
前記冷却する工程が、前記バッチ組成物を凝固させてガラスを形成することを特徴とする、実施形態５１に記載の方法。
【０１２８】
実施形態５６
前記ガラスを加熱する工程をさらに含み、該加熱する工程が、４８０℃〜５５０℃の範囲の温度で１分〜２４時間の範囲の時間、前記ガラスを維持する工程を含むことを特徴とする、実施形態５５に記載の方法。
【０１２９】
実施形態５７
前記加熱する工程が、前記ガラスを、４８０℃〜５５０℃の範囲の温度で１分〜１２時間の範囲の時間、維持する工程を含むことを特徴とする、実施形態５６に記載の方法。
【０１３０】
実施形態５８
前記加熱する工程が、前記ガラスを、４８０℃〜５５０℃の範囲の温度で１時間〜１０時間の範囲の時間、維持する工程を含むことを特徴とする、実施形態５６に記載の方法。
【０１３１】
実施形態５９
フォトクロミックガラスであって、
１９質量％〜３９質量％のＢ２Ｏ３、０．５質量％〜１５質量％のＡｌ２Ｏ３、４６質量％〜６５質量％のＳｉＯ２、３．５質量％〜１２．５質量％のアルカリ金属酸化物、及び０．００５質量％〜０．４０質量％のＳｎＯ２を含むベースガラスと、
０．６４質量％〜１．１２質量％の銅と、
０．１質量％〜０．７質量％のハライドと、
前記ベースガラス内にナノ結晶ハロゲン化銅相を含むフォトクロミック剤であって、該ナノ結晶ハロゲン化銅相が、前記銅の少なくとも一部を含む銅成分と、前記ハライドの少なくとも一部を含むハライド成分とを含み、前記銅の少なくとも一部が、Ｃｕ＋及びＣｕ２を含む、フォトクロミック剤と、
０．００５質量％〜０．０５質量％のＡｇと、
０．０５質量％〜０．５０質量％のＷＯ３と、
を含む、フォトクロミックガラス。
【図１】
2018537392.tif 000004
【図２】
2018537392.tif 000005
【図３（ａ）】
2018537392.tif 000006
【図３（ｂ）】
2018537392.tif 000007
【図３（ｃ）】
2018537392.tif 000008
【図４】
2018537392.tif 000009
【図５】
2018537392.tif 000010
【図６（ａ）】
2018537392.tif 000011
【図６（ｂ）】
2018537392.tif 000012
【図７】
2018537392.tif 000013
【図８（ａ）】
2018537392.tif 000014
【図８（ｂ）】
2018537392.tif 000015
【図９（ａ）】
2018537392.tif 000016
【図９（ｂ）】
2018537392.tif 000017
【図９（ｃ）】
2018537392.tif 000018
【図９（ｄ）】
2018537392.tif 000019
【図１０（ａ）】
2018537392.tif 000020
【図１０（ｂ）】
2018537392.tif 000021
【国際調査報告】
2018537392.tif 000022
2018537392.tif 000023
2018537392.tif 000024